Brevet FR2244054A1 — publié le 19750411

L'invention se rapporte à une nouvelle forme d'utilisation pour la construction routière, d'un produit de marquage plastique à chaud et fournit un procédé réactionnel de mise en oeuvre sur les chantiers, Il est connu qu'on a besoin sur le chantier de produits de marquage plastiques à chaud, soit à l'état fondu, soit aussi à l'état solides Ces produits de marquage sont constitués de produits en deux parties à savoir d'une part, environ 10 à 50 % d'un liant et d'un pigment et9diau- tre part, environ 50 à 90 % de charge,d'azurant,d' agent anti dérapant et d'additifs réfléchissants0 La forme de présentation choisie ne conviendra pas dans tous les cas pour un travail rationnel, et l'application est en rapport avec les difficul tés . Dtune part, il y a un inconvénient à transporter les produits liquides chauds dans des récipients qui peuvent etre chauffés, et cela à des températures relativement élevées pen dant une durée difficile à fixer d'avance, puisque les tempé ratures doivent nécessairement être voisines du point de dé- composition du liant utilisé De plus on nest pas toujours sûr que les taux de clarté et de réflexion exigés pour les matières de marquage à mettre sur la chaussée vont se mainte niro D'autre part, on a besoin lorsqu'on transporte des subs- tances solides qu'elles aient des temps de fusion complète assez longs, qui peuvent être un multiple du temps de prépa ratio, de sorte que, du point de vue temps on ne peut pas travailler d'une façon économique0 En outre, il n'est pas toujours possible au fabricant et à lgutilisateur, en raison des conditions clima tiques qui peuvent ne pas entre les mmes, de prévoir un ap provisionnement satisfaisant On peut voir un autre inconvé nient dans le fait que c'est à chaud que le mélange doit etre soutiré des fûts de tôle ou d'autres récipients La masse 9 qui est visqueuse et collante ne peut être sortie de ces futs qu' avec une perte de temps élevée, I1 s'y ajoute que, en utili sant des emballages en toile ou en d::autres matières, l'éli- mination des déchets est malaisée, ce qui augmente les frais Le procédé de la présente invention-consiste à préparer à part la fraction du produit de marquage consti tuée par le liant (formé de résines et dtélastomères) et le pigment et à le fabriquer sous la forme de granulés, d'une façon telle qutil en résulte un poids spécifique du mélange qui corresponde au poids spécifique de l'autre fraction du produit de marquage, un mélange de charges En l'espèce, le granulat selon l'invention a un poids spécifique compris entre 2,2 et 2,6 kg/litre, tandis que le poids spécifique du mélange de charges se situe entre 2,4 et 2,8 kg/l La proportion entre liant et pigment peut varier entre 1 e 1 et 1 2 La fraction des charges comprend par exemple du sable quartzeux ou de la poudre de.quartz, de l'amiante, des perles re- fléchissantessdes agents antidérapants, etc L'avantage particulier de l'invention réside aussi en ce que les liants, qui sont formés de résines et d'élastomères,et les charges, qui sont ajustées pour avoir un poids spécifique à peu près égal peuvent être épandus sans danger de démixtion et 4 mélangés à pied d'oeuvre. Un avantage essentiel à noter dans ce procédé de préparation consiste en ce que, au cours de la fabrication des granulats, comprenant liant et pigment, qui doit entre prévue avec des malaxeurs internes, tels que ceux dont on se sert communément dans l'industrie de transformation du caoutchouc, on peut en particulier utiliser des adjonctions de caoutchouc et de résines de hauts polymères, qui se sont montrées particulièrement avantageuses pour la qualité des produits de marquage. On compte parmi les produits des résines un grand nombre de compositions de résines, par exemple des résines transparentes, naturelles ou de synthèse, d'une haute stabilité à la lumière, et d'un point de ramollissement Eraemer et Sarnow compris entre 65 et 1050C, entre autres ; la résine d'huile de pin, la résine d'hydrocarbure, la résine maléique ou bien leurs mélanges. Au nombre des substances élastomériques, on compte en premier lieu des polymères à l'état réticulé ou non réticulé , comme par exemple : le caoutchouc naturel, des copolymères d'isoprène et de butadiène avec du styrène et/ou de l'acre lonitrile, du caoutchouc butyle et ses dérivés, du poly isobutylène, du caoutchouc de chloroprène, des pol wèresdité- thylène-propylène, et encore des mélanges de caoutchouc/et/ou vulcanisés (par exemple les poudres de caoutchouc régénéré, et les résidus de latex coagulés). On utilise avec profit en tant que pigments du dioxyde de titane et pour les masses colorées, des oxydes de fer et de chrome, ainsi que des pigments à base de cad mium. Le constituant (fraction partielle) du mélan -ge, qui, selon l'invention, sera sous la forme de granules, doit avoir à peu: près la composition suivante 40 à 60 % en poids de résine8, 5 à 50 % en poids d'élastomères, 30 a 40 % en poids de pigments. le domaine de ramollissement de la masse, déterminé selon la méthode bille et anneau connue dans le secteur de la construction est compris entre environ 500et 1200C, et de préférence entre 900 eut 10000. Le produit de marquage peut aussi être fixé solidement à la chaussée par chauffage sur place, après sa pose à sec. La présente invention est illustrée par l'exem ple descriptif et non limitatif suivant 0m mélange à 1500C environ, dans un malaxeur 50 kg a'une résine d'hydrocarbure se ramollissant entre 70 et 1100C, avec 15 kg.de caoutchouc naturel, jusqu'à homogénéité complète. On ajoute ensuite en mélangeant 35 kg de dioxide de titane, et on homogénéise de façon à obtenir un produit solide à la température ambiante, fluide à 15000 environ, et d'un poids spécifique de 2,3. Le produit est ensuite granulé selon un procédé connu Les granulés cubiques, résultant de ce trai tement , d'un poids spécifique de 2,3, ont une longueur d'a rgte de 2 à 10 mm. On les mélange dans un mélangeur à sec,avec 320 kg de poudre de quartz, 100 kg de perles réfléchissantes, et 10 kg de fibre d'amiante, donnant un mélange d'un poids spécifique de 2,6 à 2,7 à peu près ; et qu'aL peut facilement transvaser ensuite, par exemple dans des sacs de polyéthylène. Le produit soug cette forme est capable de supporter le stoc image aussi longtemps qu'on le voudra et, à tout moment, il pourra 8tre coulé, sur le chantier ou ailleurs, par une fu sion rapide des granulés I1 en ressort la possibilité d'épan dr directement le produit et de le rendre solidement adhérent à la chaussée,par exemple par une exposition aux rayons infra rouge s. REVENDICÂT IONS 1. Produits de marquage plastiques à chaud pour la construction des routes, caractérisés par le fait que le produit partiel, composé de résines, d'élastomères et de pigments, est préparé sous la forme-de granules de telle fa çon que le poids spécifique de ce produit soit égal ou comparable au poids spécifique du mélange des charges, ce qui fait que le produit partiel indiqué a un poids spécifique compris entre 2,2 et 2,6 kg/litre ; tandis que le poids spécifique du mélange des charges est compris entre 2,4 et 2,8 kg/l 20 Produits de marquage plastiques à chaud selon la revendication 1, caractérisés par le fait que le granulat contient des caoutchoucs de hauts polymères0 3. Produits de marquage-plastiques à chaud selon l'une des revendications 1 et 2, caractérisés par le fait que le produit de marquage pret à l'emploi est rendu solidement adhérant à la chaussée, après son épandage à sec, par un chauffage sur place,